(57)【特許請求の範囲】
【請求項１】
熱硬化性樹脂からなる樹脂成分と充填材とを含有する樹脂組成物を成形硬化させて得られる人造大理石の製造方法において、ブチラール樹脂をスチレンに溶解させた後に樹脂組成物中に配合し、このブチラール樹脂を含有する樹脂組成物を用いることを特徴とする人造大理石の製造方法。
【請求項２】
ブチラール樹脂を、樹脂成分１００質量部に対して０．５〜３０質量部配合することを特徴とする請求項１に記載の人造大理石の製造方法。
【請求項３】
ブチラール樹脂を、１０〜１５質量％の濃度範囲でスチレンに溶解させた後に、樹脂組成物中に配合することを特徴とする請求項１又は２に記載の人造大理石の製造方法。
【請求項４】
熱硬化性樹脂として、ビニルエステル樹脂、アクリル樹脂、ポリエステル樹脂のうちの、少なくとも一種のものを用いることを特徴とする請求項１乃至３のいずれかに記載の人造大理石の製造方法。
【発明の詳細な説明】
【０００１】
【発明の属する技術分野】
本発明は、家具の部材や建材として用いられる人造大理石の製造方法に関するものである。
【０００２】
【従来の技術】
従来より、樹脂に充填材、補強材、内部離型剤、硬化剤等の添加物を配合した樹脂組成物を所望の形状を有する注型金型に注入し、加熱硬化させることによって人造大理石を形成することが知られていた。
【０００３】
このような人造大理石を製造するための原料となる樹脂としては、従来からポリエステル系、アクリル系、ビニルエステル系などが用いられてきた。
【０００４】
これらを活用した人造大理石の成形品は、洗面カウンター、キッチンカウンター、浴槽、洗面ボール等に利用されている。
【０００５】
通常、人造大理石の耐衝撃強度（靱性）を向上するためには、補強材として、ガラス繊維の配合量を増大することが行なわれている。しかし、ガラス繊維の配合量を増大させると、人造大理石に形成される柄や模様の流れが著しく阻害されたり、混合分散性が不均一になったり、製品の透明感が低下したり、製品面にガラス繊維の毛羽立ちが発生したりして、均一な製品が得られず、そのため、製品強度の向上には限界があった。
【０００６】
そのため、このような問題を解消するために、人造大理石の裏面に木製の補強板を設けたり、ＦＲＰ（繊維強化プラスチック）による補強層を設けたりして、製品の厚みを厚くすることが行なわれていた。
【０００７】
【発明が解決しようとする課題】
しかし、上記のようにして人造大理石の裏面を補強するためには、加工の手間がかかると共にコストアップにも繋がるものであった。また、製品に補強板等の厚みが加わるため、製品の薄型化が困難となり、それに伴って製品の重量が大きくなって、製品の運搬や施工における負担が大きくなるものであった。また、補強板等を設けることにより製品の透明性が損なわれ、外観も悪化するものであった。
【０００８】
本発明は上記の点に鑑みてなされたものであり、人造大理石の耐衝撃強度を向上することができて、人造大理石から形成される製品に補強板等を設ける必要をなくし、製品の薄型化・軽量化を達成することができると共に、透明性を高めて外観を向上することができる人造大理石の製造方法を提供することを目的とするものである。
【０００９】
【課題を解決するための手段】
本発明の請求項１に係る人造大理石の製造方法は、熱硬化性樹脂からなる樹脂成分と充填材とを含有する樹脂組成物を成形硬化させて得られる人造大理石の製造方法において、ブチラール樹脂をスチレンに溶解させた後に樹脂組成物中に配合し、このブチラール樹脂を含有する樹脂組成物を用いることを特徴とするものである。
【００１０】
また請求項２に記載の発明は、請求項１の構成に加えて、ブチラール樹脂を、樹脂成分１００質量部に対して０．５〜３０質量部配合することを特徴とするものである。
【００１２】
また請求項３に記載の発明は、請求項１又は２の構成に加えて、ブチラール樹脂を、１０〜１５質量％の濃度範囲でスチレンに溶解させた後に、樹脂組成物中に配合することを特徴とするものである。
【００１３】
また請求項４に記載の発明は、請求項１乃至３のいずれかの構成に加えて、熱硬化性樹脂として、ビニルエステル樹脂、アクリル樹脂、ポリエステル樹脂のうちの、少なくとも一種のものを用いることを特徴とするものである。
【００１４】
【発明の実施の形態】
以下、本発明の実施の形態を説明する。
【００１５】
人造大理石の製造に用いられる樹脂組成物は、樹脂成分、充填材、補強材、内部離型剤、硬化剤等を含有する。
【００１６】
樹脂成分は、熱硬化性樹脂に必要に応じて架橋剤が配合されたものであり、熱硬化性樹脂としては、ビニルエステル樹脂、アクリル樹脂、ポリエステル樹脂のうちのいずれか一種を用い、あるいは二種以上を併用することができる。
【００１７】
ビニルエステル樹脂としてはビスフェノール型ビニルエステル樹脂又はノボラック型ビニルエステル樹脂のうちの、いずれか一方又は双方を用いることができる。
【００１８】
ここで、ビスフェノール型ビニルエステル樹脂とは、ビスフェノール型エポキシ樹脂と酸との付加反応物であり、またノボラック型エポキシ樹脂はノボラック型エポキシ樹脂と酸との付加反応物であって、いずれも両末端のみに反応性付加反応物を有する。
【００１９】
ビスフェノール型ビニルエステル樹脂を得るためのビスフェノール型エポキシ樹脂としては、ビスフェノールＡ型、ビスフェノールＡＤ型、ビスフェノールＳ型、ビスフェノールＦ型等の各種のものを用いることができる。
【００２０】
またエポキシ樹脂に付加させる酸としては通常、不飽和一塩基酸を使用するものであり、アクリル酸、メタクリル酸、クロトン酸、桂皮酸、ソルビン酸、ヒドロキシエチルメタクリレート・マレート、ヒドロキシエチルアクリレート・マレート、ヒドロキシプロピルメタクリレート・マレート、ヒドロキシプロピルアクリレート・マレート、ジシクロペンタジエン・マレート等を用いることができる。
【００２１】
また通常、ビニルエステル樹脂には、架橋剤としてスチレンモノマー、アクリルモノマー等が配合されているが、特にこのような形態に限定されるものではない。
【００２２】
アクリル樹脂としては、通常、メチルメタアクリレートモノマー、多官能のアクリルモノマー、あるいはこれらのプレポリマー、あるいはこれらのポリマーのうち、二種以上のものを含有する通常アクリルシロップ樹脂と称される熱硬化型のものを用いることができるが、特にこのような形態に限定されるものではない。
【００２３】
またポリエステル樹脂としては、無水マレイン酸のような不飽和二塩基酸及び無水フタル酸のような飽和二塩基酸とグリコール類とを縮合反応させて合成され、分子内に不飽和結合とエステル結合とを有する熱硬化型のものを用いることができる。また通常、このポリエステル樹脂としては、架橋剤としてスチレンモノマー、アクリルモノマー等が配合されている不飽和ポリエステル樹脂と称されるものが用いられるが、特にこのような形態に限定されるものではない。
【００２４】
また熱硬化性樹脂として、ビニルエステル樹脂、アクリル樹脂、ポリエステル樹脂のうちの二種以上の混合型とする場合は、それぞれの樹脂の有する特性、充填材との相互作用、後述するブチラール樹脂との相互作用などにより、目的とする製品の物性等に適合した適宜の割合で配合されるものであり、その配合比は特に限定されるものではない。
【００２５】
また、樹脂組成物中には、ブチラール樹脂を配合するものである。このブチラール樹脂は、ポリビニルブチラール又はポリビニルアセタールとも呼ばれるものであり、下記構造式（１）に示す、ポリビニルアセタール単位、下記構造式（２）に示すポリビニルアルコール単位及び下記構造式（３）に示すポリ酢酸ビニル単位にて構成される樹脂である。構造式（１）中のＲは任意のアルキル基を示す。
【００２６】
【化１】
0003565130.tif 000002
【００２７】
ここで、ブチラール樹脂は、ポリビニルアルコールのブチラール反応にて得られるものであるが、完全にブチラール反応を進行させることは理論的にも不可能であり、従って、上記の三種の基本単位からなる構造を有しているものである。
【００２８】
ブチラール樹脂の特性は、ブチラール度、残存アセチル基の量及び原料であるポリビニルアルコールの重合度によって変化するといわれているが、本発明では、これらの形態は特に限定されない。
【００２９】
ブチラール樹脂の添加量は特に限定されるものではないが、熱硬化性樹脂及び必要に応じて配合される架橋剤からなる樹脂成分の総量１００質量部に対して、０．５〜３０質量部の範囲とすることが好ましい。この添加量が０．５質量部に満たないと、人造大理石の耐衝撃強度を充分に向上することが困難となる。一方、この添加量が３０質量部を超えると、樹脂組成物の粘度が急激に増大して、成形性が悪化したり、熱可塑性成分であるブチラール樹脂の配合量が大きくなることにより人造大理石の耐熱性が低下したりするおそれがある。
【００３０】
硬化剤としては、１，１，３，３−テトラメチルブチルパーオキシ−２−エチルヘキサエートや、ｔ−ヘキシルパーオキシ−２−エチルヘキサノエート等を用いることができる。この硬化剤の配合割合は、例えば熱硬化性樹脂としてビニルエステル樹脂を用いている場合は、熱硬化性樹脂及び必要に応じて配合される架橋剤からなる樹脂成分の総量１００質量部に対して、０．５〜５質量部とすることが好ましい。
【００３１】
また、充填材としてはシリカ、炭酸カルシウム、水酸化アルミニウム、ガラスパウダー、クレー等を用いることができ、これらを一種のみ用い、あるいは二種以上を併用することができる。
【００３２】
このような充填材の配合量は、熱硬化性樹脂及び必要に応じて配合される架橋剤からなる樹脂成分の総量１００質量部に対して、１８０〜３００質量部とすることが好ましい。配合量がこの範囲に満たないと、得られる人造大理石の耐衝撃強度は向上することができるが、充分な耐熱性が得られないおそれがあり、またこの範囲を超えると充分な耐熱性は得られるものの、耐衝撃強度を充分に向上することができなくなるおそれがある。
【００３３】
また、充填材全体の平均粒径が、５０μｍ以下のものを用いることが好ましく、この場合、人造大理石の靱性を向上して耐衝撃強度を効果的に向上することができる。一方、充填材全体の平均粒径が小さすぎると、樹脂組成物中における充填材の分散性が低下して充填材の凝集が生じるおそれがあるため、充填材の平均粒径の下限は３μｍとすることが好ましい。
【００３４】
また充填材の表面に予めシランカップリング剤処理を施しておくと、樹脂組成物中において充填材と樹脂成分との密着性を向上することができ、更に充填材の分散性も向上することができて、得られる人造大理石の耐衝撃強度を更に向上することができるものである。シランカップリング剤としては、γ−（メタクリロイルオキシプロピル）トリメトキシシラン等を用いることができる。
【００３５】
また、樹脂組成物には必要に応じて、紫外線吸収剤、減粘剤、離型剤、ガラス繊維、着色剤等を配合することもできる。
【００３６】
減粘剤としては例えばＢＫＹ製の品番「Ｗ９９６」を、離型剤としては例えば中京油脂製の商品名「セパール」を、ガラス繊維としては例えば日本板硝子製の品番「ＲＥＳ０３Ｘ−ＢＭ」を用いることができる。
【００３７】
また紫外線吸収剤としてはベンゾトリアゾール系、トリアジン系、ベンゾエート系、サリレート系、シアノアクリレート系、シュウ酸アニリド系、ベンゾフェノン系等のものを使用することができる。
【００３８】
樹脂組成物は、樹脂成分に充填材を配合し、更に硬化剤及びその他の各種の添加剤を所定の割合で配合し、攪拌機等により撹拌混合することによって調製される。
【００３９】
ここで、ブチラール樹脂は、予めブチラール樹脂を溶剤や樹脂中に溶解又は分散させた後に、樹脂組成物中に配合する。溶媒としてはスチレンを用いる。このようにして、粉状の樹脂であるブチラール樹脂を一旦溶媒や樹脂中に溶解又は分散させてから樹脂組成物中に配合することにより、樹脂組成物中におけるブチラール樹脂の分散性を向上することができ、ブチラール樹脂を添加することによる耐衝撃強度の向上の効果を、製造される人造大理石の全領域に亘って均質に得ることができるものである。
【００４０】
ここで、ブチラール樹脂をスチレンに溶解させた後に配合する場合は、予め調製されたブチラール樹脂のスチレン溶液中におけるブチラール樹脂の濃度が、１０〜１５質量％の範囲となるようにすると、スチレン中においてブチラール樹脂が良好に溶解・分散し、樹脂組成物中に配合する場合もブチラール樹脂を樹脂組成物中に良好に分散させることができるものである。スチレン溶液中のブチラール樹脂の濃度がこの範囲を超えると、ブチラール樹脂をスチレン中に完全に溶解させることが困難となり、逆にブチラール樹脂の濃度がこの範囲に満たないと、樹脂組成物中におけるスチレンの配合量が多くなりすぎる。
【００４１】
樹脂組成物から人造大理石を製造するにあたっては、まず樹脂組成物を４．０〜６６．５ｈＰａ（３〜５０Ｔｏｒｒ）の減圧下で５〜３０分間攪拌することにより脱泡する。このようにして脱泡された樹脂組成物を、減圧状態から開圧し、所定の金型内へ注入して、この金型を５０〜１１０℃の温度で３０〜１２０分間加熱することにより、樹脂組成物中の熱硬化性樹脂の重合反応を進行させて、硬化成形を行う。
【００４２】
このようにして製造される人造大理石は、優れた耐衝撃強度を有することとなり、人造大理石の裏面に木製の補強板やＦＲＰ補強層等を形成して強度を補うような必要がなく、高い耐衝撃性（靱性）を発揮することができる。更にこの人造大理石にて形成される製品の軽量化を図ると共に、外観、特に透明性に優れた人造大理石を得ることができるものである。
【００４３】
この人造大理石は例えば板状に成形してキッチンカウンターの天板等に使用することができる。
【００４４】
【実施例】
以下、本発明を実施例によって詳述する。
【００４５】
（実施例１）
樹脂成分としては、ビニルエステル樹脂（武田薬品工業株式会社製；商品名「プロミネートＰ−３１１」）を用いた。
【００４６】
ブチラール樹脂（電気化学工業株式会社製；商品名「デンカブチラール＃３０００Ｋ」）は、上記樹脂成分１００質量部に対して３．０質量部用い、樹脂組成物中に配合する前に予めスチレン中に１０質量％の濃度で溶解させた。
【００４７】
充填材としては、水酸化アルミニウム（住友化学工業株式会社製；品番「ＣＷ−３０８Ｂ」）を、樹脂成分１００質量部に対し、２００質量部用いた。
【００４８】
硬化剤としては、１，１，３，３−テトラメチルブチルパーオキシ−２−エチルヘキサノエート（日本油脂株式会社製；商品名「パーキュアＷＯ」）を適量用いた。
【００４９】
これらの各成分を配合し、攪拌機により撹拌混合して樹脂組成物を調製した。
【００５０】
この樹脂組成物を、２６．７ｈＰａ（２０Ｔｏｒｒ）の減圧下で、３０分間真空脱泡処理した。更にこの樹脂組成物を、厚み１１ｍｍの平板が成形できるキャビティを備える金型内に注入し、金型温度９０℃で７０分間加熱して、平板状の人造大理石を成形した。
【００５１】
（実施例２）
樹脂成分として、アクリルシロップ樹脂（日本フェロー株式会社製；商品名「ＡＣ−０２」）を用いた。
【００５２】
ブチラール樹脂（電気化学工業株式会社製；商品名「デンカブチラール＃４０００−１」）は、上記樹脂成分１００質量部に対して６．０質量部用い、樹脂組成物中に配合する前に予めスチレン中に１５質量％の濃度で溶解させた。
【００５３】
充填材としては、シリカ（龍森株式会社製；品番「ＣＲＹＳＴＡＬＩＴＥ  ２１０５−３０」）を、樹脂成分１００質量部に対して１９０質量部用いた。
【００５４】
硬化剤としては、化薬アクゾ株式会社製の商品名「パーカドックス１６」を適量用いた。
【００５５】
これらの各成分を配合し、攪拌機により撹拌混合して樹脂組成物を調製した。
【００５６】
この樹脂組成物を、２６．７ｈＰａの減圧下で、３０分間真空脱泡処理した。更にこの樹脂組成物を、厚み１１ｍｍの平板が成形できるキャビティを備える金型内に注入し、金型温度９０℃で５０分間加熱して、平板状の人造大理石を成形した。
【００５７】
（実施例３）
樹脂成分として、ポリエステル樹脂（武田薬品工業株式会社製；商品名「ポリマール５４５０」）を用いた。
【００５８】
ブチラール樹脂（電気化学工業株式会社製；商品名「デンカブチラール＃３０００−１」）は、上記樹脂成分１００質量部に対して６．０質量部用い、樹脂組成物中に配合する前に予めスチレン中に１５質量％の濃度で溶解させた。
【００５９】
充填材としては、水酸化アルミニウム（昭和電工株式会社製；品番「Ｈ−３１０」）を、樹脂成分１００質量部に対して２１０質量部用いた。
【００６０】
硬化剤としては、ｔ−ヘキシルパーオキシ２−エチルヘキサノエート（日本油脂株式会社製；商品名「パーキュアＨＯ」）を、適量用いた。
【００６１】
これらの各成分を配合し、攪拌機により撹拌混合して樹脂組成物を調製した。
【００６２】
この樹脂組成物を、２６．７ｈＰａの減圧下で、３０分間真空脱泡処理した。更にこの樹脂組成物を、厚み１１ｍｍの平板が成形できるキャビティを備える金型内に注入し、金型温度９０℃で８０分間加熱して、平板状の人造大理石を成形した。
【００６３】
（実施例４）
樹脂成分として、ビニルエステル樹脂（昭和高分子株式会社製；商品名「リポキシＲ−８０４」）５０質量部と、ポリエステル樹脂（武田薬品工業株式会社製；商品名「ポリマール５２５０」）５０質量部とを混合したものを用いた。
【００６４】
ブチラール樹脂（電気化学工業株式会社製；商品名「デンカブチラール＃６０００−Ｃ」）は、上記樹脂成分１００質量部に対して４．０質量部用い、樹脂組成物中に配合する前に予めスチレン中に１５質量％の濃度で溶解させた。
【００６５】
充填材としては、水酸化アルミニウム（昭和電工株式会社製；品番「Ｈ−３２０」）を、樹脂成分１００質量部に対して２１０質量部用いた。
【００６６】
硬化剤としては、ｔ−ヘキシルパーオキシ２−エチルヘキサノエート（日本油脂株式会社製；商品名「パーキュアＨＯ」）を適量用いた。
【００６７】
これらの各成分を配合し、攪拌機により撹拌混合して樹脂組成物を調製した。
【００６８】
この樹脂組成物を、２６．７ｈＰａの減圧下で、３０分間真空脱泡処理した。更にこの樹脂組成物を、厚み１１ｍｍの平板が成形できるキャビティを備える金型内に注入し、金型温度９０℃で８０分間加熱して、平板状の人造大理石を成形した。
【００６９】
（実施例５）
樹脂成分として、ビニルエステル樹脂（昭和高分子株式会社製；商品名「リポキシＲ−８０６」）６５質量部と、アクリルシロップ樹脂（三井化学株式会社製；商品名「ＸＥ９２４−１」）３５質量部とを混合したものを用いた。
【００７０】
ブチラール樹脂（電気化学工業株式会社製；商品名「デンカブチラール＃３０００−Ｋ」）は、上記樹脂成分１００質量部に対して８．０質量部用い、樹脂組成物中に配合する前に予めスチレン中に１５質量％の濃度で溶解させた。
【００７１】
充填材としては、水酸化アルミニウム（昭和電工株式会社製；品番「Ｈ−３２０」）を、樹脂成分１００質量部に対して２００質量部用いた。
【００７２】
硬化剤としては、１，１，３，３−テトラメチルブチルパーオキシ−２−エチルヘキサノエート（日本油脂株式会社製；商品名「パーキュアＷＯ」）を適量用いた。
【００７３】
これらの各成分を配合し、攪拌機により撹拌混合して樹脂組成物を調製した。
【００７４】
この樹脂組成物を、２６．７ｈＰａの減圧下で、３０分間真空脱泡処理した。更にこの樹脂組成物を、厚み１１ｍｍの平板が成形できるキャビティを備える金型内に注入し、金型温度９０℃で８０分間加熱して、平板状の人造大理石を成形した。
【００７５】
（実施例６）
樹脂成分として、ビニルエステル樹脂（武田薬品工業株式会社製；商品名「プロミネートＰ−３１０」）６０質量部と、アクリルシロップ樹脂（三井化学株式会社製；商品名「ＸＥ９２４−１」）１０質量部と、ポリエステル樹脂（武田薬品工業株式会社製；商品名「ポリマール５２５０」）３０質量部とを混合したものを用いた。
【００７６】
ブチラール樹脂（電気化学工業株式会社製；商品名「デンカブチラール＃３０００−２」）は、上記樹脂成分１００質量部に対して７．５質量部用い、樹脂組成物中に配合する前に予めスチレン中に１５質量％の濃度で溶解させた。
【００７７】
充填材としては、水酸化アルミニウム（住友化学工業株式会社製；品番「ＣＷ−３２５ＬＶ」）８０質量部とシリカ（白石工業株式会社製；品番「ＭＩＬＬＩＳＩＬ  Ｍ１０」）２０質量部とを混合したものを、樹脂成分１００質量部に対して２００質量部用いた。
【００７８】
硬化剤としては、１，１，３，３−テトラメチルブチルパーオキシ−２−エチルヘキサノエート（日本油脂株式会社製；商品名「パーキュアＷＯ」）を適量用いた。
【００７９】
これらの各成分を配合し、攪拌機により撹拌混合して樹脂組成物を調製した。
【００８０】
この樹脂組成物を、２６．７ｈＰａの減圧下で、３０分間真空脱泡処理した。更にこの樹脂組成物を、厚み１１ｍｍの平板が成形できるキャビティを備える金型内に注入し、金型温度９０℃で８０分間加熱して、平板状の人造大理石を成形した。
【００８１】
（比較例１〜６）
ブチラール樹脂を配合しなかった以外は、各実施例と同様にして、板状の人造大理石を得た。
【００８２】
（評価試験）
以上の各実施例及び各比較例にて得られた人造大理石につき、シャルピー衝撃強度を測定した。またこの各人造大理石の外観を目視にて観察して、透明性を評価した。この結果を表１に示す。
【００８３】
【表１】
0003565130.tif 000003
【００８４】
【発明の効果】
上記のように本発明の請求項１に係る人造大理石の製造方法は、熱硬化性樹脂からなる樹脂成分と充填材とを含有する樹脂組成物を成形硬化させて得られる人造大理石の製造方法において、ブチラール樹脂を含有する樹脂組成物を用いるため、優れた耐衝撃強度を有する人造大理石を製造することができ、人造大理石の裏面に木製の補強板やＦＲＰ補強層等を形成して強度を補うような必要がなく、高い耐衝撃性を発揮することができるものであり、この人造大理石にて形成される製品の軽量化を図ると共に、外観、特に透明性を向上することができるものである。また、ブチラール樹脂をスチレンに溶解させた後に、樹脂組成物中に配合するため、粉状のブチラール樹脂を一旦スチレン中に溶解・分散させた後に更に樹脂組成物中に配合することとなって、樹脂組成物中のブチラール樹脂の分散性が向上し、製造される人造大理石の全領域に亘って均質に耐衝撃強度を向上することができるものである。
【００８５】
また請求項２に記載の発明は、請求項１の構成に加えて、ブチラール樹脂を、樹脂成分１００質量部に対して０．５〜３０質量部配合するため、更に優れた耐衝撃強度を有する人造大理石を製造することができ、人造大理石の裏面に木製の補強板やＦＲＰ補強層等を形成して強度を補うような必要がなく、高い耐衝撃性を発揮することができるものであり、この人造大理石にて形成される製品の軽量化を図ると共に、外観、特に透明性を向上することができるものである。
【００８７】
また請求項３に記載の発明は、請求項１又は２の構成に加えて、ブチラール樹脂を、１０〜１５質量％の濃度範囲でスチレンに溶解させた後に、樹脂組成物中に配合するため、スチレン中にブチラール樹脂を良好に溶解・分散させた後に樹脂組成物中に配合することとなって、樹脂組成物中のブチラール樹脂の分散性が更に向上し、製造される人造大理石の全領域に亘って更に均質に耐衝撃強度を向上することができるものである。
【００８８】
また請求項４に記載の発明は、請求項１乃至３のいずれかの構成に加えて、熱硬化性樹脂として、ビニルエステル樹脂、アクリル樹脂、ポリエステル樹脂のうちの、少なくとも一種のものを用いるため、それぞれの樹脂の有する特性に応じて配合割合を調整することにより、目的とする製品に適した物性を有する人造大理石を得ることができるものである。